"銅微粒子と、前記銅微粒子を含有する少なくとも1種の分散媒と、前記銅微粒子を前記分散媒中で分散させる少なくとも1種の分散剤とを有する銅微粒子分散液であって、前記銅微粒子は、中心粒子径が1nm以上100nm未満であり、前記分散媒は、極性分散媒であり、前記分散剤は、少なくとも1個の酸性官能基を有する分子量が200以上100000以下の化合物又はその塩であることを特徴とする銅微粒子分散液。前記極性分散媒は、プロトン性分散媒及び比誘電率が30以上の非プロトン性極性分散媒の少なくとも一方を含むことを特徴とする請求項1に記載の銅微粒子分散液。前記プロトン性分散媒は、1個のヒドロキシル基を有する炭素数が5以上30以下の直鎖又は分岐鎖状のアルキル化合物若しくはアルケニル化合物であることを特徴とする請求項2に記載の銅微粒子分散液。前記プロトン性分散媒は、2個以上6個以下のヒドロキシル基を有する炭素数が2以上30以下の直鎖又は分岐鎖状のアルキル化合物若しくはアルケニル化合物であることを特徴とする請求項2に記載の銅微粒子分散液。前記プロトン性分散媒は、1個以上10個以下のエーテル結合を有することを特徴とする請求項3又は請求項4に記載の銅微粒子分散液。前記プロトン性分散媒は、1個以上5個以下のカルボニル基を有することを特徴とする請求項3乃至請求項5のいずれか一項に記載の銅微粒子分散液。前記非プロトン性極性分散媒は、プロピレンカーボネート、1,3-ジメチル-2-イミダゾリジノン、N,N-ジメチルアセトアミド、N,N-ジメチルホルムアミド、N-メチルピロリドン及びγ-ブチロラクトンからなる群から選択されることを特徴とする請求項2に記載の銅微粒子分散液。前記分散剤の酸性官能基は、リン酸基、ホスホン酸基、スルホン酸基、硫酸基及びカルボキシル基からなる群から選択されることを特徴とする請求項1乃至請求項7のいずれか一項に記載の銅微粒子分散液。請求項1乃至請求項8のいずれか一項に記載の銅微粒子分散液から成る皮膜を物体表面に形成する工程と、形成された前記皮膜を乾燥する工程と、乾燥された前記皮膜に光を照射する光焼成によって導電膜を形成する工程とを有することを特徴とする導電膜形成方法。請求項9に記載の導電膜形成方法によって形成された導電膜を有する回路を基板上に備えることを特徴とする回路基板。本発明は、上記問題を解決するものであり、銅微粒子が分散される銅微粒子分散液の配合を提供することを目的とする。本発明の銅微粒子分散液は、銅微粒子と、前記銅微粒子を含有する少なくとも1種の分散媒と、前記銅微粒子を前記分散媒中で分散させる少なくとも1種の分散剤とを有するものであって、前記銅微粒子は、中心粒子径が1nm以上100nm未満であり、前記分散媒は、極性分散媒であり、前記分散剤は、少なくとも1個の酸性官能基を有する分子量が200以上100000以下の化合物又はその塩であることを特徴とする。この銅微粒子分散液において、前記極性分散媒は、プロトン性分散媒及び比誘電率が30以上の非プロトン性極性分散媒の少なくとも一方を含むことが好ましい。この銅微粒子分散液において、前記プロトン性分散媒は、1個のヒドロキシル基を有する炭素数が5以上30以下の直鎖又は分岐鎖状のアルキル化合物若しくはアルケニル化合物であることが好ましい。この銅微粒子分散液において、前記プロトン性分散媒は、2個以上6個以下のヒドロキシル基を有する炭素数が2以上30以下の直鎖又は分岐鎖状のアルキル化合物若しくはアルケニル化合物であってもよい。この銅微粒子分散液において、前記プロトン性分散媒は、1個以上10個以下のエーテル結合を有してもよい。この銅微粒子分散液において、前記プロトン性分散媒は、1個以上5個以下のカルボニル基を有してもよい。この銅微粒子分散液において、前記非プロトン性極性分散媒は、プロピレンカーボネート、1,3-ジメチル-2-イミダゾリジノン、N,N-ジメチルアセトアミド、N,N-ジメチルホルムアミド、N-メチルピロリドン及びγ-ブチロラクトンからなる群から選択されることが好ましい。この銅微粒子分散液において、前記分散剤の酸性官能基は、リン酸基、ホスホン酸基、スルホン酸基、硫酸基及びカルボキシル基からなる群から選択されることが好ましい。本発明の導電膜形成方法は、前記銅微粒子分散液から成る皮膜を物体表面に形成する工程と、形成された前記皮膜を乾燥する工程と、乾燥された前記皮膜に光を照射する光焼成によって導電膜を形成する工程とを有することを特徴とする。本発明の回路基板は、前記導電膜形成方法によって形成された導電膜を有する回路を基板上に備えることを特徴とする。本発明によれば、分散剤が酸性官能基を有し、分散媒が極性分散媒であることから、分散剤は分散媒との相溶性を有する。銅微粒子は、分散剤分子で表面が覆われるので、分散媒中に分散される。本発明の実施形態に係る銅微粒子分散液を説明する。銅微粒子分散液は、銅微粒子と、この銅微粒子を含有する少なくとも1種の分散媒と、少なくとも1種の分散剤とを有する。分散剤は、銅微粒子を分散媒中で分散させる。本実施形態では、銅微粒子は、中心粒子径が1nm以上100nm未満の銅の粒子である。分散媒は、極性分散媒としている。極性分散媒は、プロトン性を有するか、非プロトン性の場合は比誘電率が30以上である。分散剤は、分子量が200以上100000以下の化合物又はその塩であり、少なくとも1個の酸性官能基を有する。この銅微粒子は、中心粒子径が1nm以上100nm未満の銅の粒子であり、同一中心粒子径のものを単独で使用しても2種類以上の中心粒子径を持つものを混合して用いてもよい。中心粒子径が100nm以上であると、粒子の重量が大きくなるため分散安定性が良くない。銅微粒子の濃度は、銅微粒子分散液に対して1重量以上80重量以下である。銅微粒子の濃度が1重量未満であると導電膜を形成するのに十分な銅微粒子量が得られず、80重量を超えると銅微粒子が多すぎるため分散安定性が良くない。プロトン性分散媒は、1個のヒドロキシル基を有する炭素数が5以上30以下の直鎖又は分岐鎖状のアルキル化合物若しくはアルケニル化合物である。このプロトン性分散媒は、1個以上10個以下のエーテル結合を有してもよく、1個以上5個以下のカルボニル基を有してもよい。炭素数が4以下であると、分散媒の極性が高くなるため銅微粒子の分散効果は得られるが、銅微粒子の分散媒中への溶出腐食が発生し、分散安定性が良くない。炭素数が30を超えると分散媒の極性が低下し、分散剤を溶解しなくなる。このようなプロトン性分散媒としては、例えば、3-メトキシ-3-メチルブタノール、トリエチレングリコールモノメチルエーテル、ジエチレングリコールモノブチルエーテル、ジエチレングリコールモノメチルエーテル、プロピレングリコールモノブチルエーテル、エチレングリコールモノヘキシルエーテル、エチレングリコールモノ-tert-ブチルエーテル、2-オクタノール等が挙げられるが、これらに限定されるものではない。プロトン性分散媒は、2個以上6個以下のヒドロキシル基を有する炭素数が2以上30以下の直鎖又は分岐鎖状のアルキル化合物若しくはアルケニル化合物であってもよい。このプロトン性分散媒は、1個以上10個以下のエーテル結合を有してもよく、1個以上5個以下のカルボニル基を有してもよい。このようなプロトン性分散媒としては、例えば、2-メチルペンタン-2,4-ジオール、エチレングリコール、プロピレングリコール、1,5-ペンタンジオール、ジエチレングリコール、トリエチレングリコール、グリセリン、ソルビトール等が挙げられるが、これらに限定されるものではない。比誘電率が30以上の非プロトン性極性分散媒としては、例えば、プロピレンカーボネート、1,3-ジメチル-2-イミダゾリジノン、ヘキサメチルフォスフォラミド、N-メチルピロリドン、N-エチルピロリドン、ニトロベンゼン、N、N-ジエチルホルムアミド、N、N-ジメチルアセトアミド、フルフラール、γ-ブチロラクトン、エチレンスルファイト、スルホラン、ジメチルスルホキシド、スクシノニトリル、エチレンカーボネート等が挙げられるが、これらに限定されるものではない。これらの極性分散媒は、1種類を単独で用いても、2種類以上を適宜混合して用いてもよい。この分散剤は、少なくとも1個以上の酸性官能基を有する分子量200以上100000以下の化合物又はその塩である。分散剤の酸性官能基は、酸性、すなわち、プロトン供与性を有する官能基であり、例えば、リン酸基、ホスホン酸基、スルホン酸基、硫酸基及びカルボキシル基である。これらの分散剤を使用する場合、1種類を単独で用いても、2種類以上を適宜混合して用いてもよい。分散剤の濃度は、銅微粒子分散液に対して0.5重量以上50重量以下である。分散剤の濃度が0.5重量未満であると十分な分散効果が得られず、50重量を超えると、銅微粒子分散液を印刷法に用いた場合に印刷特性に良くない影響を及ぼす。これらの銅微粒子分散液には、用途に応じてレベリング剤、表面調整剤、消泡剤、防食剤、樹脂成分、光焼成調整剤などを分散安定性を損なわない範囲で適宜加えることができる。上記のように配合された銅微粒子分散液において、分散剤が酸性官能基を有し、分散媒が極性分散媒であることから、分散剤は分散媒との相溶性を有する。さらに、分散媒がプロトン性分散媒である場合、プロトン供与性を有するので、分散媒分子間で水素結合を形成し、分散剤の酸性官能基と相互作用を及ぼす。分散媒が非プロトン性極性分散媒である場合、プロトン供与性を有しないが、比誘電率が30以上と高いため、分散剤の酸性官能基はプロトンHを解離できる。銅微粒子は、分散剤分子で表面が覆われるので、分散剤と分散媒の静電的相互作用によって分散媒中に分散される。銅微粒子は、粒子径が小さいので、分散剤と分散媒の静電的相互作用が大きければ凝集が防がれ、凝集しなければ、沈降せず、銅微粒子分散液の分散安定性が高くなる。プロトン性分散媒は、エーテル結合やカルボニル基を有する場合、極性が大きくなるので、分散剤との相溶性が高くなり、銅微粒子分散液の分散安定性が高くなる。このような銅微粒子分散液の配合は、本願発明の発明者が数多くの実験によって見出したものである。この銅微粒子分散液の分散安定性の高さは、概ね下記のような作用によると考えられる。銅微粒子は、大気中に含まれる酸素によって最表面が酸化されるため、酸化銅から成る薄い表面酸化皮膜が形成される。本実施形態では、分散媒分子は、極性を有する。薄い表面酸化皮膜で覆われた銅微粒子は、極性溶媒にはほとんど溶けない。一方、酸性官能基を有する分散剤は、分子が極性を有するため、極性分散媒との相溶性を有する。極性分散媒がプロトン性分散媒又は比誘電率が30以上の非プロトン性極性分散媒を含む場合、極性が大きいため、分散剤との相溶性が高くなる。分散剤が分散媒中に溶かされると、分散剤の酸性官能基は、プロトンHを解離する。解離されたプロトンは、電気陰性度の大きな酸素原子に引かれて表面酸化皮膜の酸化銅に付加される。銅微粒子は、酸化銅へのプロトンの付加によって正に帯電する。プロトンを解離した酸性官能基は、負に帯電しているため、静電的相互作用によって銅微粒子の表面に吸着し、分散剤分子から成る吸着層を形成する。銅微粒子は、この吸着層で覆われ、分散媒中に分散される。分散媒中において、正に帯電した各々の銅微粒子と負に帯電した吸着層は、電気二重層を形成する。銅微粒子同士が接近すると、電気二重層を有する粒子間相互作用のポテンシャルエネルギーが大きくなるため、反発力が生じる。また、分散剤は、分子量が200以上100000以下の化合物であるので、分散剤分子で覆われた銅微粒子は、分散剤分子の立体安定化の作用によって互いに反発力を生じる。このような電気二重層及び立体安定化に起因する反発力によって、銅微粒子の凝集が防がれる。銅微粒子は、中心粒子径が1nm以上100nm未満であるので、凝集しなければ、ストークスの式で表される沈降速度よりも、ブラウン運動の効果の方が大きくなり、沈降しない。銅微粒子が沈降しないため、銅微粒子分散液は、銅微粒子の沈殿が生じず、分散安定性が高くなる。なお、上述の作用は、実験結果を説明するための一説であり、銅微粒子分散液を限定するものではない。本実施形態の銅微粒子分散液を使用した導電膜形成方法について説明する。先ず、銅微粒子分散液から成る皮膜が、物体表面に形成される。物体は、例えば、ポリイミドやガラスから成る基板である。銅微粒子分散液から成る皮膜は、例えば、印刷法で形成される。印刷法では、銅微粒子分散液が印刷用のインクとして用いられ、印刷装置によって物体上に所定のパターンが印刷され、そのパターンの皮膜が形成される。銅微粒子分散液から成るベタ膜をスピンコーティング等によって形成してもよい。次に、銅微粒子分散液から成る皮膜が乾燥される。皮膜の乾燥によって、銅微粒子分散液中の分散媒と分散剤が蒸発し、銅微粒子が残る。皮膜の乾燥時間は、分散媒によって異なるが、概ね100°C空気雰囲気下で30分以内には完了する。次に、乾燥された皮膜に光が照射される。光の照射によって、銅微粒子が焼成される。光の照射による焼成光焼成において、銅微粒子の表面酸化皮膜の還元と、銅微粒子の焼結とが起きる。銅微粒子は、焼結において互いに溶融し、基板に溶着する。光焼成は、大気下、室温で行われる。光焼成に用いられる光源は、例えば、キセノンランプである。光源にレーザー装置を用いてもよい。光源から照射される光のエネルギー範囲は、0.1J/cm2以上、100J/cm2以下である。照射時間は、0.1ms以上、100ms以下である。照射回数は、1回でも複数回の多段照射でもよい。光焼成された皮膜は、導電性となる。これにより、導電膜が形成される。形成された導電膜の形態は、連続した皮膜である。導電膜の抵抗率は、2μΩcm~9μΩcmである。この導電膜形成方法を用いて製造される回路基板について説明する。この回路基板は、回路を基板上に有する。基板は、ポリイミド、ガラス等の絶縁物を板状に成形したものであり、例えば、フレキシブル基板又はリジッド基板である。基板は、シリコンウエハ等、半導体から成るものであってもよい。回路は、この導電膜形成方法によって形成された導電膜を有する。導電膜は、例えば、回路素子間を電気的に接続する導線を構成する。導電膜は、回路素子又はその一部、例えば、コイル、キャパシターの電極等を構成してもよい。本発明の実施例としての銅微粒子分散液、及び比較のための銅微粒子分散液を作った。銅微粒子分散液は以下の方法で作成し、評価を行った。所定の濃度にはかりとり、相溶させた分散剤と分散媒に、銅微粒子を徐々に添加していき、分散機にて一定温度で一定時間混合安定化した。こうして作成した銅微粒子分散液の分散性は、沈殿物がないことと、後に示すドローダウン法により印刷した後、皮膜上に粗粒がないことより確認した。分散安定性は、銅微粒子分散液を5°Cで1か月保存し、沈殿物がないことより確認した。銅微粒子分散液から形成される導電膜の評価は、以下の方法で行った。銅微粒子分散液をポリイミド基板上にドローダウン法にて約0.5μmの膜厚に印刷し、大気雰囲気下100°C、15分間乾燥を行った後、キセノンランプを用いたフラッシュ照射装置にて光焼成を行った。光焼成は0.5~30J/cm2のエネルギー範囲で0.1ms~10msの時間実施し、1回あるいは複数回の光照射で最適な抵抗率の導電膜を得られるまで行った。中心粒子径20nmの銅微粒子を用い、分散媒を3-メトキシ-3-メチルブタノールプロトン性とし、分散剤をリン酸基を有する分子量約1500の化合物ビックケミー社製、商品名DISPERBYK登録商標-111とした銅微粒子分散液を作った。分散剤の濃度は3.6wt重量、銅微粒子の濃度は40wtとした。分散媒の濃度はそれらの残部である。銅微粒子は分散した。この銅微粒子分散液を5°Cで1か月保存したところ、変化が無く、分散安定性が高いことが確認された。中心粒子径40nmの銅微粒子を用い、分散媒を3-メトキシ-3-メチルブタノールプロトン性とし、分散剤をリン酸基を有する分子量約1500の化合物ビックケミー社製、商品名DISPERBYK登録商標-111とした銅微粒子分散液を作った。分散剤の濃度は1.8wt、銅微粒子の濃度は40wtとした。分散媒の濃度はそれらの残部である。銅微粒子は分散した。この銅微粒子分散液を5°Cで1か月保存したところ、変化が無く、分散安定性が高いことが確認された。中心粒子径70nmの銅微粒子を用い、分散媒を3-メトキシ-3-メチルブタノールプロトン性とし、分散剤をリン酸基を有する分子量約1500の化合物ビックケミー社製、商品名DISPERBYK登録商標-111とした銅微粒子分散液を作った。分散剤の濃度は5wt、銅微粒子の濃度は70wtとした。分散媒の濃度はそれらの残部である。銅微粒子は分散した。この銅微粒子分散液を5°Cで1か月保存したところ、変化が無く、分散安定性が高いことが確認された。分散剤の濃度を0.9wt、銅微粒子の濃度を45wtとした以外は、実施例3と同様にして銅微粒子分散液を作った。銅微粒子は分散した。この銅微粒子分散液を5°Cで1か月保存したところ、変化が無かった。この銅微粒子分散液を用い、光焼成によって形成した導電膜の抵抗率は、7μΩcmであり、所望の値が得られた。分散剤の濃度を高くした以外は、実施例4と同様にして銅微粒子分散液を3種作った。分散剤の濃度は、1.8wt、9wt、18wtとした。いずれの場合も銅微粒子は分散した。これらの銅微粒子分散液を5°Cで1か月保存したところ、変化が無かった。これらの銅微粒子分散液を用いて形成した導電膜の抵抗率は、それぞれ、5μΩcm、6μΩcm、6μΩcmであった。銅微粒子の濃度を20wtとした以外は、実施例4と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、6μΩcmであった。分散剤をリン酸基を有する分子量数万の化合物ビックケミー社製、商品名DISPERBYK登録商標-2001とし、その濃度を3.6wtとした以外は、実施例4と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、5μΩcmであった。分散剤の濃度を高くした以外は、実施例7と同様にして銅微粒子分散液を2種作った。分散剤の濃度は、7.2wt、18wtとした。いずれの場合も銅微粒子は分散した。これらの銅微粒子分散液を5°Cで1か月保存したところ、変化が無かった。これらの銅微粒子分散液を用いて形成した導電膜の抵抗率は、それぞれ、5μΩcm、4μΩcmであった。分散剤をポリオキシエチレンラウリルエーテルリン酸エステル分子量200以上500以下とし、その濃度を1.8wtとした以外は、実施例4と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、7μΩcmであった。分散剤をポリオキシエチレントリデシルエーテルリン酸エステル分子量200以上500以下とした以外は、実施例9と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、7μΩcmであった。分散媒をトリエチレングリコールモノメチルエーテルプロトン性とし、分散剤の濃度を1.8wtとした以外は、実施例4と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、8μΩcmであった。分散媒をジエチレングリコールモノブチルエーテルプロトン性とし、分散剤を商品名DISPERBYK登録商標-111と商品名DISPERBYK登録商標-2001とを1:2で混合したものとし、分散剤の濃度を3.6wtとした以外は、実施例11と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、6μΩcmであった。分散媒をジエチレングリコールモノメチルエーテルプロトン性とし、分散剤の濃度を1.8wtとした以外は、実施例7と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、7μΩcmであった。分散媒をジエチレングリコールモノメチルエーテルプロトン性とした以外は、実施例12と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、7μΩcmであった。分散媒をプロピレングリコールモノブチルエーテルプロトン性とした以外は、実施例11と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、7μΩcmであった。分散媒をエチレングリコールモノヘキシルエーテルプロトン性とした以外は、実施例15と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、5μΩcmであった。分散媒を2-メチルペンタン-2,4-ジオールプロトン性とした以外は、実施例16と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、5μΩcmであった。分散媒をエチレングリコールモノ-tert-ブチルエーテルプロトン性とした以外は、実施例17と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、9μΩcmであった。分散媒をエチレングリコールプロトン性とした以外は、実施例18と同様にして銅微粒子分散液を作った。銅微粒子は分散した。この銅微粒子分散液を5°Cで1か月保存したところ、変化が無かった。分散媒をプロピレングリコールプロトン性とした以外は、実施例19と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、6μΩcmであった。分散媒をプロピレンカーボネート非プロトン性極性、比誘電率64とした以外は、実施例20と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、7μΩcmであった。分散媒を1,5-ペンタンジオールプロトン性とした以外は、実施例21と同様にして銅微粒子分散液を作った。銅微粒子は分散した。この銅微粒子分散液を5°Cで1か月保存したところ、変化が無かった。分散媒を2-オクタノールプロトン性とした以外は、実施例22と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、8μΩcmであった。分散媒を3-メトキシ-3-メチルブタノールと2-メチルペンタン-2,4-ジオールとを1:1で混合したものプロトン性とした以外は、実施例23と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、6μΩcmであった。分散媒を1,3-ジメチル-2-イミダゾリジノン非プロトン性極性、比誘電率38とし、分散剤をカルボキシル基を有する分子量200以上2000以下の化合物ビックケミー社製、商品名BYK登録商標-P105とした以外は、実施例24と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、5μΩcmであった。分散媒をN,N-ジメチルアセトアミド非プロトン性極性、比誘電率38とした以外は、実施例24と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、7μΩcmであった。分散媒をN,N-ジメチルホルムアミド非プロトン性極性、比誘電率37とした以外は、実施例26と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、4μΩcmであった。分散媒をN-メチルピロリドン非プロトン性極性、比誘電率32とした以外は、実施例27と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、5μΩcmであった。分散媒をγ-ブチロラクトン非プロトン性極性、比誘電率39とした以外は、実施例28と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、6μΩcmであった。分散媒をγ-ブチロラクトン非プロトン性極性、比誘電率39とし、分散剤の濃度を3.6wtとした以外は、実施例7と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、7μΩcmであった。分散媒を1,3-ジメチル-2-イミダゾリジノン非プロトン性極性、比誘電率38とした以外は、実施例29と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、5μΩcmであった。分散剤を商品名DISPERBYK登録商標-111と商品名DISPERBYK登録商標-2001とを1:2で混合したものとし、その濃度を3.6wtとした以外は、実施例31と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、5μΩcmであった。分散剤をリン酸基を有する分子量1000以上10000未満のリン酸塩ビックケミー社製、商品名DISPERBYK登録商標-145とした以外は、実施例32と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、4μΩcmであった。分散剤を低分子のポリアミノアマイドと酸ポリマー塩ビックケミー社製、商品名ANTI-TERRA登録商標-U100とした以外は、実施例33と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、2μΩcmであった。分散媒をプロピレンカーボネート非プロトン性極性、比誘電率64とし、分散剤の濃度を1.8wtとした以外は、実施例30と同様にして銅微粒子分散液を作った。銅微粒子は分散した。この銅微粒子分散液を5°Cで1か月保存したところ、変化が無かった。この銅微粒子分散液を用いて形成した導電膜の抵抗率は、7μΩcmであった。比較例1分散媒をプロピレングリコールメチルエーテルアセテート非極性とした以外は、実施例31と同様にして銅微粒子分散液を作った。銅微粒子は分散した。この銅微粒子分散液を5°Cで1か月保存したところ、沈殿が生じ、分散安定性が高くないことが確認された。比較例2分散媒をブトキシエチルアセテートとプロピレングリコールメチルエーテルアセテートとを5:1で混合したもの非極性とした以外は、比較例1と同様にして銅微粒子分散液を作った。銅微粒子は分散した。この銅微粒子分散液を5°Cで1か月保存したところ、沈殿が生じた。比較例3分散媒をジエチレングリコールメチルエチルエーテル非極性とした以外は、比較例2と同様にして銅微粒子分散液を作った。銅微粒子は分散した。この銅微粒子分散液を5°Cで1か月保存したところ、沈殿が生じた。比較例4分散媒をテトラエチレングリコールジメチルエーテル非極性とした以外は、比較例3と同様にして銅微粒子分散液を作ろうとしたが、銅微粒子は分散しなかった。比較例5分散媒をエチレングリコールモノフェニルエーテルプロトン性、フェニル基を含むため本発明の技術的範囲外とした以外は、比較例3と同様にして銅微粒子分散液を作ろうとしたが、銅微粒子は分散しなかった。比較例6分散媒をジエチレングリコールブチルメチルエーテル非極性とした以外は、比較例3と同様にして銅微粒子分散液を作った。銅微粒子は分散した。この銅微粒子分散液を5°Cで1か月保存したところ、沈殿が生じた。比較例7分散媒をトリエチレングリコールブチルメチルエーテル非極性とした以外は、比較例6と同様にして銅微粒子分散液を作った。銅微粒子は分散した。この銅微粒子分散液を5°Cで1か月保存したところ、沈殿が生じた。比較例8分散媒をジエチレングリコールジブチルエーテル非極性とした以外は、比較例7と同様にして銅微粒子分散液を作ろうとしたが、銅微粒子は分散しなかった。比較例9分散媒をジエチレングリコールジエチルエーテル非極性とした以外は、比較例7と同様にして銅微粒子分散液を作った。銅微粒子は分散した。この銅微粒子分散液を5°Cで1か月保存したところ、沈殿が生じた。比較例10分散媒を酢酸エチル非極性とした以外は、比較例9と同様にして銅微粒子分散液を作ろうとしたが、銅微粒子は分散しなかった。比較例11分散媒をヘキサン非極性とした以外は、比較例9と同様にして銅微粒子分散液を作ろうとしたが、銅微粒子は分散しなかった。比較例12分散媒をトルエン非極性とした以外は、比較例9と同様にして銅微粒子分散液を作ろうとしたが、銅微粒子は分散しなかった。比較例13分散媒をアセトン非プロトン性、比誘電率21とした以外は、比較例9と同様にして銅微粒子分散液を作ろうとしたが、銅微粒子は分散しなかった。比較例14分散媒を水、エタノール、2-プロパノール、1-ブタノールヒドロキシル基1個、炭素数4以下とした以外は、比較例9と同様にして銅微粒子分散液を作った。いずれも銅微粒子は分散した。これらの銅微粒子分散液を5°Cで1か月保存したところ、いずれも銅微粒子の分散媒への溶出腐食が生じ、液の変色、沈殿が生じた。比較例15中心粒子径400nmの銅微粒子を用い、分散媒を3-メトキシ-3-メチルブタノールプロトン性極性とし、分散剤をリン酸基を有する分子量約1500の化合物ビックケミー社製、商品名DISPERBYK登録商標-111とした銅微粒子分散液を作った。分散剤の濃度は3.6wt、銅微粒子の濃度は40wtとした。分散媒の濃度はそれらの残部である。銅微粒子は分散しなかった。上記の実施例及び比較例から、銅微粒子を分散させるためには、酸性官能基を有する分散剤を用い、分散媒を極性分散媒とすることが好ましいことが分かった。銅微粒子分散液の分散安定性を高めるためには、極性分散媒は、プロトン性分散媒及び比誘電率が30以上の非プロトン性極性分散媒の少なくとも一方を含むことが好ましいことが分かった。なお、本発明は、上記の実施形態の構成に限られず、発明の要旨を変更しない範囲で種々の変形が可能である。"